(57)【要約】【課題】偏波依存性損失を抑制した光導波回路部品及びその製造方法を提供するにある。【解決手段】光導波回路部品においては、石英基板構造５上に選択的にドープ剤が添加された石英が堆積されてコアが形成される。この基板表面及びコア上には、石英が堆積されてこのコアがクラッド層で覆われる。このクラッド層上に加熱されたリッドが圧着されて両者が加熱圧着されて両者が結合される。【選択図】    図３
2004295019.tif 000002
【特許請求の範囲】
【請求項１】
基板を含む基板構造と、
この基板構造中に設けられた光導波回路と、及び
前記基板構造上に固定されたリッドと、から構成される光導波回路部品において、
前記基板構造と前記リッドとは、前記リッドの組成とこのリッドが直接接触する前記基板構造の組成とから成る境界領域によって両者が結合されていることを特徴とする光導波回路部品。
【請求項２】
前記境界領域は、前記基板構造と前記リッドとが加熱融着或いは加熱圧着されて形成されることを特徴とする請求項１に記載の光導波回路部品。
【請求項３】
前記基板構造と前記リッドとは、実質的に同一の熱膨張率を有することを特徴とする請求項１に記載の光導波回路部品。
【請求項４】
基板を含む基板構造と、
この基板構造中に設けられた光導波回路と、及び
前記基板構造上に固定され、前記基板構造と実質的に同一の材料で作られているリッドと、から構成される光導波回路部品において、
前記基板構造と前記リッドとは、直接接触して両者が結合されていることを特徴とする光導波回路部品。
【請求項５】
前記基板構造と前記リッドとは、実質的に同一のガラス材料で作られていることを特徴とする請求項１又は請求項４に記載の光導波回路部品。
【請求項６】
前記基板構造は、前記基板及びこの基板上に設けたクラッド層から構成され、
前記光導波回路としてのコアが前記クラッド層に埋め込まれていることを特徴とする請求項１に記載の光導波回路部品。
【請求項７】
前記基板構造は、前記基板、この基板に設けられた第１のクラッド層及びこの第１のクラッド層上に設けられた第２のクラッド層から構成され、
前記光導波回路としてのコアが前記第１及び第２のクラッド層の少なくとも一方に埋め込まれていることを特徴とする請求項１に記載の光導波回路部品。
【請求項８】
前記光導波回路としてのコアが前記基板内に形成されていることを特徴とする請求項１又は請求項４に記載の光導波回路部品。
【請求項９】
基板及びリッドを用意する工程と、
この基板上にコアを形成する工程と、
前記基板表面及びコアをクラッド層で覆って基板構造を作成する工程と、及び
前記クラッド層上にリッドを直接加熱融着或いは加熱圧着する工程と、から構成されることを特徴とする光導波回路部品の製造方法。
【請求項１０】
前記コアを形成する工程は、コア材を堆積する工程を含み、前記クラッド層で覆う工程は、クラッド材を堆積する工程を含むことを特徴とする請求項９に記載の光導波回路部品の製造方法。
【請求項１１】
前記コアを形成する工程は、前記基板の所定領域をイオン交換法でコア領域とする工程を含むことを特徴とする請求項９に記載の光導波回路部品の製造方法。
【請求項１２】
前記基板を用意する工程は、この基板上に第１のクラッド層を設ける工程を含むことを特徴とする請求項９に記載の光導波回路部品の製造方法。
【請求項１３】
前記基板構造と前記リッドとは、実質的に同一の熱膨張率を有することを特徴とする請求項９に記載の光導波回路部品の製造方法。
【請求項１４】
前記基板構造と前記リッドとは、実質的に同一の材料で作られていることを特徴とする請求項９に記載の光導波回路部品の製造方法。
【請求項１５】
前記基板と前記リッドとは、実質的に同一の材料で作られていることを特徴とする請求項９に記載の光導波回路部品の製造方法。
【請求項１６】
前記基板構造と前記リッドとは、実質的に同一のガラス材料で作られていることを特徴とする請求項９に記載の光導波回路部品の製造方法。
【発明の詳細な説明】
【０００１】
【発明の属する技術分野】
この発明は、光導波回路が組み込まれた光導波回路部品及びその製造方法に係り、特に、偏波依存性損失が小さいＰＬＣ部品及びその製造方法に関する。
【０００２】
【従来の技術】
光導波回路部品としてＰＬＣ部品（平板型光導波回路：Ｐｌａｎｅｒ  Ｌｉｇｈｔ  ｗａｖｅ  Ｃｉｒｃｕｉｔ）が知られている。このＰＬＣ部品として、特許文献１には、導波路型光ディバイスが開示されている。このディバイスでは、シリコン基板上に光導波回路のパターンが形成され、この光導波回路が形成された基板上にリッドと称せられるカバー層（特許文献１では、補正基板と称せられている。）が固定されている。光導波回路は、基板をエッチング等によって処理して基板上に形成され、一般的には、下部クラッド層としての石英ガラス等の基板上にコアが設けられ、このコアが上部クラッド層によって覆われる構造を備えている。また、基板上に設けられるリッドは、この基板を保護すると共にＰＬＣ部品に光学的に接続される入出力コネクタとの接続面を確保し、その接続を容易にする役割を有している。
【０００３】
また、特許文献２には、弾性接着剤を利用してホルダに光導波回路基板を固定する構造が開示されている。
【０００４】
【特許文献１】
特開２００３−４３２７２
【０００５】
【特許文献２】
特開２００１−７４９７２
【０００６】
【発明が解決しようとする課題】
従来、この光導波回路が設けられた光回路基板には、特許文献１及び２に記載されるようにリッド等の補助部材が接着剤を用いて固定されている。接着剤は、通常、軟化した状態で基板或いはリッドの接着面に塗布され、この接着剤が硬化して両者が接合される。接着剤は、それ自体が硬化して収縮し、その内部で応力が発生する。この内部応力は、リッドのみならず、光回路基板に伝達され、光回路基板中に同様の内部応力を発生させることとなる。その結果、光導波回路中を伝播する光ビームの縦モード（ＴＥモード）及び横モード（ＴＭモード）の一方が大きく減衰し、その比率が変化する。即ち、偏波依存性損失が大きくなる。
特に、光分配器、例えば、１入力２出力を有する光方向性結合器においては、入力された光ビームがその分配器内において分配される際に伝播される光ビームの偏波依存性損失が大きなってしまう。
【０００７】
また、光導波回路部品が設けられる雰囲気の温度が変化すると、基板及び接着剤の熱膨張率が異なることから、熱膨張に基づいて内部応力が基板に発生し、上記と同様に光導波回路中を伝播する光ビームに偏波依存性損失が生ずることとなる。
【０００８】
上述した課題は、光分配器に関して説明しているが、光分配器に限るものでなく、光導波回路を備えた他の光学部品、例えば、光分岐回路を備えた分岐器にあっても同様の問題がある。
【０００９】
【課題を解決するための手段】
この発明は上記事情に鑑みなされたものであって、偏波依存性損失を抑制した光導波回路部品及びその製造方法を提供するにある。
【００１０】
この発明によれば、
基板を含む基板構造と、
この基板構造中に設けられた光導波回路と、及び
前記基板構造上に固定されたリッドと、から構成される光導波回路部品において、
前記基板構造と前記リッドとは、前記リッドの組成とこのリッドが直接接触する前記基板構造の組成とから成る境界領域によって両者が結合されていることを特徴とする光導波回路部品が提供される。
【００１１】
この光導波回路部品では、接着剤が用いられずに、前記リッドの組成とこのリッドが直接接触する前記基板構造の組成とから成る境界領域を介して前記基板構造と前記リッドとが結合されている。従って、両者を結合する境界領域には、接着剤が介在することによって生じる内部応力が少なく、従って、その応力が基板構造中に伝達されることがなく、光導波回路を伝播する光ビームに偏波依存性損失が生ずることが抑止される。
【００１２】
上述した光導波回路部品においては、前記境界領域は、前記基板構造と前記リッドとが加熱融着或いは加熱圧着されて形成される。接着剤を用いない加熱融着或いは加熱圧着によって、前記リッドの組成とこのリッドが直接接触する前記基板構造の組成とから成る境界領域が前記基板構造と前記リッドとの接触面に形成される。前記基板構造と前記リッドとがその接触面において部分的に接触されていても加熱融着或いは加熱圧着によって、その接触が広がり、より確実に両者が結合される。
【００１３】
上述した光導波回路部品においては、前記基板構造と前記リッドとは、実質的に同一の熱膨張率を有している。加熱時にあっても、また、光導波回路が置かれた雰囲気の温度が変化しても、前記基板構造と前記リッドとが同一の熱膨張率で膨張されることから、その内部に応力が発生されることが抑止される。
【００１４】
この発明によれば、
基板を含む基板構造と、
この基板構造中に設けられた光導波回路と、及び
前記基板構造上に固定され、前記基板構造と実質的に同一の材料で作られているリッドと、から構成される光導波回路部品において、
前記基板構造と前記リッドとは、直接接触して両者が結合されていることを特徴とする光導波回路部品が提供される。
【００１５】
この光導波回路部品においては、接着剤を用いずに加熱融着或いは加熱圧着によって、実質的に同一の材料でできた前記基板構造と前記リッドとがその接触面で直接結合されている。従って、両者を結合する接触面には、内部応力が生ずることが少なく、応力が基板構造中に伝達されることがなく、光導波回路を伝播する光ビームに偏波依存性損失が生ずることが抑止される。
【００１６】
この光導波回路部品においては、前記基板構造と前記リッドとは、実質的に同一のガラス材料で作られている。従って、前記基板構造と前記リッドとの結合面の組成が変化すること無く、確実に両者が結合され、内部応力が生ずることもない。
【００１７】
この光導波回路部品において、前記基板構造は、前記基板及びこの基板上に設けたクラッド層から構成され、前記光導波回路としてのコアが前記クラッド層に埋め込まれている。このような構造の光導波回路部品にあっても、前記基板構造と前記リッドとの境界面或いは結合面で前記基板構造と前記リッドとが確実に結合され、また、その内に内部応力が発生することが抑止される。
【００１８】
上述した光導波回路部品において、前記基板構造は、前記基板、この基板に設けられた第１のクラッド層及びこの第１のクラッド層上に設けられた第２のクラッド層から構成され、前記光導波回路としてのコアが前記第１及び第２のクラッド層の少なくとも一方に埋め込まれている。第１のクラッド層としての所謂アンダークラッド層が設けられている基板構造にあっても、前記基板構造と前記リッドとの境界面或いは結合面で前記基板構造と前記リッドとが確実に結合され、また、その内に内部応力が発生することが抑止される。
【００１９】
上述した光導波回路部品において、前記光導波回路としてのコアが前記基板内に形成されている。このような構造の光導波回路部品にあっても、前記基板構造と前記リッドとの境界面或いは結合面で前記基板構造と前記リッドとが確実に結合され、また、その内に内部応力が発生することが抑止される。
【００２０】
また、この発明によれば、
基板及びリッドを用意する工程と、
この基板上にコアを形成する工程と、
前記基板表面及びコアをクラッド層で覆って基板構造を作成する工程と、及び
前記クラッド層上にリッドを直接加熱融着或いは加熱圧着する工程と、から構成されることを特徴とする光導波回路部品の製造方法が提供される。
【００２１】
この光導波回路部品の製造方法によれば、接着剤が用いられずに、前記リッドの組成とこのリッドが直接接触する前記基板構造の組成とから成る境界領域或いは接触領域を介して前記基板構造と前記リッドとが結合される。従って、両者を結合する境界領域には、内部応力が生ずることが少なく、応力が基板構造中に伝達されることがなく、光導波回路を伝播する光ビームに偏波依存性損失が生ずることが抑止される。
【００２２】
上述した光導波回路部品の製造方法において、前記コアを形成する工程は、コア材を堆積する工程を含み、前記クラッド層で覆う工程は、クラッド材を堆積する工程を含む。この光導波回路部品の製造方法によれば、前記基板構造と前記リッドとを結合するに際して内部応力が生ずることが少ない基板構造を提供することができる。
【００２３】
上述した光導波回路部品の製造方法において、前記コアを形成する工程は、前記基板の所定領域をイオン交換法でコア領域とする工程を含む。同様に、この光導波回路部品の製造方法によれば、前記基板構造と前記リッドとを結合するに際して内部応力が生ずることが少ない基板構造を提供することができる。
【００２４】
上述した光導波回路部品の製造方法において、前記基板を用意する工程は、この基板上に第１のクラッド層を設ける工程を含む。第１のクラッド層を備えた基板構造にあっても、内部応力が生ずることが少ない基板構造を提供することができる。
【００２５】
上述した光導波回路部品の製造方法において、前記基板構造と前記リッドとは、実質的に同一の熱膨張率を有する。加熱時にあっても、また、光導波回路部品が置かれた雰囲気の温度が変化しても、前記基板構造と前記リッドとが同一の熱膨張率で膨張するため、内部応力の発生が抑止される。
【００２６】
上述した光導波回路部品の製造方法において、前記基板構造と前記リッドとは、実質的に同一の材料で作られ、或いは、前記基板と前記リッドとは、実質的に同一の材料で作られている。従って、前記基板と前記リッドとは、同一の熱膨張率を有すこととなり、内部応力が生ずることも抑止される。
【００２７】
上述した光導波回路部品の製造方法において、前記基板構造と前記リッドとは、実質的に同一のガラス材料で作られている。従って、前記基板構造と前記リッドとの結合面の組成が変化すること無く、確実に両者が結合され、内部応力が生ずることもない。
【００２８】
【発明の実施の形態】
以下、図面を参照してこの発明の光導波回路部品及びその製造方法の実施の形態を説明する。
【００２９】
図１は、光導波回路部品として代表的な光分配器を示している。図１に示す光分配器は、２入力ポートの一方から入力され、２出力ポートから光ビームが出力される所謂１入力２出力を有する光方向性結合器２に相当する。この光方向性結合器２は、基板４上のクラッド層８中に光導波回路としての１対のコア６−１，６−２が埋め込まれている基板構造５を有している。図１に示す基板構造５では、基板４自体がクラッド層８として機能する構造を示しているが、後に述べるように基板４上に別途クラッド層８が設けられ、このクラッド層８中に一対のコア６−１，６−２が埋め込まれる構造をも採用することができる。
【００３０】
一対のコア６−１，６−２は、光方向性結合器２の入力ポート側２Ａからその出力ポート側２Ｂまでクラッド層８中を延出され、その延出経路中において、各コア６−１，６−２は、次第に互いに近接するように延出されて近接部７−１，７−２において近接状態に維持され、再び離間するように延出される。従って、入力ポート２Ａにおいて、コア６−１，６−２の一方に入力された光ビームは、その一方のコア６−１，６−２の近接部７−１，７−２から他方のコア６−１，６−２の近接部７−１，７−２に伝播され、出力ポート２Ｂにおいて、夫々のコア６−１，６−２から出力される。
【００３１】
一対のコア６−１，６−２が埋め込まれている基板構造５上には、後に述べるように接着剤を用いずに加熱融着或いは加熱圧着されて接合された基板構造５のカバーとしてのリッド１０が設けられている。この光方向性結合器２の入力ポート側２Ａ及び出力ポート側２Ｂには、入力側コネクタ１２及び出力側コネクタ１４が設けられ、入力側コネクタ１２に固定されている光ファイバ１６−１、１６−２の出力ポートがコア６−１，６−２に光学的に連結され、さらに、出力側のコネクタ１４の光ファイバ１８−１、１８−２の入力ポートがコア６−１，６−２に光学的に連結される。光ファイバ１６−１、１６−２の一方に入力された光ビームは、光方向性結合器２を介して光ファイバ１８−１、１８−２に分配される。
【００３２】
入力側コネクタ１２及び出力側コネクタ１４は、夫々カバー２２及びＶ溝基板２０にＶ字型の溝が形成され、この溝内に夫々対応する光ファイバ１６−１、１６−２、１８−１、１８−２が位置され、カバー２２及びＶ溝基板２０間に光ファイバ１６−１、１６−２、１８−１、１８−２が挟み込まれるように配置されている。Ｖ溝基板２０、カバー２２及び光ファイバ１６−１、１６−２、１８−１、１８−２は、接着剤（図示せず）等の接合部を介して互いに固定されている。
【００３３】
入力側コネクタ１２及び出力側コネクタ１４と光方向性結合器２は、その入出力ポートがアラインされて図示せぬ連結機構によって互いに脱着自在に光学的並びに機械的に連結され、或いは、接着剤等を用いて互いに光学的に連結すると共に機械的に固定される。
【００３４】
図１に示す光方向性結合器２においては、コア６−１，６−２がクラッド層８中に埋め込まれている基板構造５には、加熱圧着或いは加熱融着によってリッド１０が接合されているが、基板４上のクラッド層８とリッド１０の材質が全く同じであればその境界の接合層の領域は、クラッド層８及びリッド１０の材質となり、その材質が異なる場合には、クラッド層８の材質の組成とリッド１０の材質の組成とが融合された混合層、即ち、境界層が形成される。加熱圧着或いは加熱融着によって、基板構造４とリッド１０とは、接着剤等が介在されずに接合されていることから、その接合層には、内部応力が発生することが少なく、従って、光ビームに対して偏波依存性損失が生ずることを抑止することができる。特に、クラッド層８とリッド１０の材質が実質的に同じであるか、熱膨張係数が実質的に同じであれば、さらに好ましくは、基板４とリッド１０の材質も実質的に同じであるか、或いは、熱膨張係数が実質的に同じであれば光方向性結合器２が置かれた雰囲気の温度が変化した場合にあっても、その内に応力が発生することが少なく、同様に、偏波依存性損失が生ずることを抑止することができる。ここで、実質的に同一の熱膨張係数とは、両者の比率が６倍以内、好ましくは、２倍以内であることを意味する。
【００３５】
ここで、圧着とは、リッド１０を加熱しながら基板構造５に押し付けて（圧接して）両者を接合すること意味する。また、融着とは、リッド１０の所定の融着部を融点以上に加熱してその接合面を溶融してリッド１０と基板構造５とを接合すること意味する。ここで、融点は、圧力依存性を有し、融着を施す雰囲気の圧力が高められ、或いは、接合面に高圧が印加されている場合には、その融点は、常温時に比して低下されることに注意されたい。
【００３６】
また、圧着の場合、加熱する温度に関しては、ガラスの粘性流動の起こり得る歪点以上の温度に設定されることが好ましい。また、圧着の際に加える圧力は、リッド１０の自重以上の圧力であって、加熱されたリッド１０が基板構造５に接合される程度の圧力であれば良い。
【００３７】
下記の実施例で記述されるようにリッド１０及び基板構造５が石英或いはバイコールであれば、リッド１０及び基板構造５が１０００°Ｃ以上、好ましくは、１１００°〜１２００°にその接合面が加熱されて両者間に荷重が付加されて所定時間、例えば、１時間或いはそれ以上圧接状態に維持されて両者が接合される。
【００３８】
図１に示される光方向性結合器２においては、説明を簡略にするために、光導波回路として一対のコア６−１，６−２が基板４上に設けられる構造について説明したが、図２に平面的に示されるように基板４上に複数対のコア６−１，６−２が基板４上に設けられても良いことは明らかである。
【００３９】
下記実施例を参照して図１に示す光方向性結合器２の製造方法を説明する。
【００４０】
実施例１
図３（ａ）に示されるように基板構造５が用意される。この基板構造５には、酸化シリコンを主成分とする石英ガラス平板を基板４として石英ガラス基板４よりも屈折率の大きいコア６−１、６−２が形成されている。このコア６−１、６−２は、ＣＶＤ法（ｃｈｅｍｉｃａｌ  ｖａｐｏｒ  ｄｅｐｏｓｉｔｉｏｎ  ｍｅｔｈｏｄ）によって酸化シリコン（ＳｉＯ２）を堆積したものであり、屈折率を高めるために、ドープ剤としてリン、チタン、ゲルマニューム（Ｇｅ）或いはアルミニュームが用いられている。この堆積層は、さらにエッチング工程によって余分な箇所を削除し、適当な形に成形されている。このコア６−１、６−２は、石英製のクラッド層８に覆われているが、このクラッド層８は、同様にＣＶＤ法によって酸化シリコン（ＳｉＯ２）が堆積される。このクラッド層８には、ドープ剤としてホウ素或いはフッ素がドープされて屈折率が低下されても良い。
【００４１】
ここで、コア６−１、６−２及びクラッド層８は、ＣＶＤ法に限らず、火炎堆積法（ＦＨＤ法）によって形成されても良く、その製法は、特に特定の製法に限定されるものでは無いことは明らかである。
【００４２】
また、基板４は、石英ガラス平板に限られず、酸化シリコンを主成分とする熱膨張率が約１．０×１０−６以下の材料であれば良い。
【００４３】
この図３（ａ）に示す基板構造体においては、堆積されたクラッド層８の表面に、予めコア６−１、６−２を形成したことに伴い、緩やかな凹凸が生ずる場合があるが、この凹凸は、微細研磨によって平坦に加工しても良く、或いは、図４に示すように凹凸の凹部は、そのまま空洞の空間３０として残しても良い。
【００４４】
次に、リッド１０として酸化シリコンを主成分とする材料である石英ガラス平板が用意される。リッド１０及び基板構造５は、大気圧或いは大気圧以上の等方圧を与える雰囲気中に置かれ、クラッド層８の表面及びリッド１０の接合面が、歪み点以上の所定温度、例えば、約１１７５°Ｃとなるように加熱されてその表面に粘性流動が生ずる。その粘性流動が生じた面が重ね合わされてリッド１０及び基板４との間に圧力、即ち、所定の荷重、例えば、１６３．３ｇ／ｃｍ２が与えられる。このリッド１０とクラッド層８は、リッド１０とクラッド層８とに圧力が付加された状態に所定時間、例えば、１時間程、維持される。リッド１０とクラッド層８とに圧力が付加された状態においては、その接触面でその組成物である酸化シリコンの流動が生じ、その結果、図３（ｂ）に示すようにリッド１０がクラッド層８に接合層を介して確実に接合される。この接合層は、リッド１０が石英であり、クラッド層８がドープ剤を含む酸化シリコンであれば、酸化シリコンにクラッド層８よりも濃度が低くドープ剤が拡散されている領域となる。尚、ドープ剤が添加されたクラッド層８は、流動性が高く、従って、リッド１０をクラッド層８の表面に接合するに際してその接合面の密着性を高くすることができ、また、密着面積を大きくすることができる。従って、リッド１０とクラッド層８との間の接合を強固にすることができ、また、その間に空隙等が生じることを少なくすることができる。
【００４５】
ここで、リッド１０は、石英ガラス平板に限られず、酸化シリコンを主成分とする熱膨張率が約３．５×１０−６以下の材料であれば良い。例えば、基板に熱膨張率０．５８×１０−６の石英を用いた場合、リッドの材料としては、熱膨張率０．５８×１０−６の石英、熱膨張率０．８×１０−６のバイコールガラス、熱膨張率３．２５×１０−６のパイレックスガラス等を用いることができるが、熱膨張率５×１０−６を超える多成分ガラスでは、リッド或いは基板に破壊が起こり使用することができない。
【００４６】
この実施例１に係る光方向性結合器２においては、基板４，クラッド層８とリッド１０の材質が実質的に同一であり、従って、熱膨張率が等しく、光方向性結合器２が置かれた雰囲気の温度が変化してもその内に応力が発生することを少なくし、偏波依存性損失を抑止することができる。
【００４７】
尚、図４に示される光方向性結合器２においては、同一基板４上に複数対のコア６−１，６−２が形成される実施形態を示し、符号３２は、ダミーコアを示し、各対のコア６−１，６−２は、このダミーコア３２によって区画されている。
【００４８】
上記基板構造５は、図３（ａ）に示すものに限定されず、図５に示す基板構造５であっても良い。図５に示される基板構造５では、基板４上に第１のクラッド層としてのアンダークラッド層３４がＣＶＤ法或いは火炎堆積法によって形成されている。この第１のクラッド層３４上に既に説明したようにコア６−１、６−２及びクラッド層８が形成されている。このような基板構造５であっても、同様にリッド１０を直接基板構造５上に上述した方法によって接合することができる。このような光方向性結合器２においても、光方向性結合器２が置かれた雰囲気の温度が変化してもその内に応力が発生することが少なく、偏波依存性損失を抑止することができる。
【００４９】
尚、図５に示される実施例においては、基板４として加工性の良いＳｉ基板を用いることができるので、その下面等に容易にＶ字溝等を設けて他の部材とのアライメントを容易に取ることができる。
【００５０】
実施例２
上述した実施例１においては、コア６−１、６−２は、基板４上に形成されているが、コア６−１、６−２が基板４中に形成されても良い。このような基板４中にコア６−１、６−２が形成され、基板４自体がクラッド層８として働く基板構造５にあっても上述した製造方法を適用することができる。
【００５１】
図６に示される基板構造４は、酸化シリコンを主成分とするナトリュームイオンを含む多成分ガラス平板、例えば、ＢＫ７のガラス平板が基板４として用意され、その基板４の所定領域がマスクされてイオン交換溶液中に浸して所定領域のみをイオン交換することによって形成される。即ち、ナトリュームイオンが他のイオン、例えば、Ａｇ等に置き換えられて屈折率の高い領域としてコア６−１、６−２がクラッド層８としての基板４中に形成される。
【００５２】
次に、多成分ガラスでできたリッド１０及び基板構造５は、大気圧或いは大気圧以上の等方圧を与える雰囲気中に置かれ、基板構造５の表面及びリッド１０の接合面が、歪み点以上の所定温度、例えば、約５７０°Ｃとなるように加熱されてその表面に粘性流動が生じる。重ね合わされた面に粘性流動が生じ、リッド１０及び基板４との間に圧力、即ち、所定の荷重、例えば、１６３．３ｇ／ｃｍ２が与えられる。このリッド１０と基板構造５は、リッド１０と基板構造５とに圧力が付加された状態に所定時間、例えば、１時間程、維持される。リッド１０と基板４とに圧力が付加された状態においては、その接触面でその組成物である酸化シリコンの流動が生じ、その結果、図６に示すようにリッド１０が基板４に直接に接合される。
【００５３】
尚、ＢＫ７等の多成分ガラスは、比較的安価であることから、比較的低コストで光方向性結合器２を提供することができる。
【００５４】
図７及び図８を参照して、実施例１に記載の方法で、基板４、クラッド層８，リッド１０にいずれも石英を用い、リッド１０とクラッド層８とを加熱圧着して作った光方向性結合器２と、それと同様の材料構成で、かつ、リッド１０とクラッド層８とを有機系接着剤で接着した比較例としての光方向性結合器２との偏波依存性損失の違いを説明する。
【００５５】
図７及び図８は、光方向性結合器２の２つの入力ポートＡ、Ｂの一方（入力ポートＡ）から入力された光ビームがその内部で分配されて２つの出力ポートＢ、Ｄから出力される場合における出力ポートにおける偏波依存性損失（ｄＢ）（ＰＤＬ：Ｐｏｌａｒｉｚａｔｉｏｎ  Ｄｅｐｅｎｄｅｎｔ  Ｌｏｓｓ）を示している。図７及び図８においては、図２に示されるように複数対の光導波回路、即ち、基板構造５（１１対の導波路）が形成され、その各対における入力ポートＡに対する出力ポートＢ及び入力ポートＡに対する出力ポートＤにおけるＰＤＬ（ｄＢ）をプロットしている。図７に示される曲線▲１▼及び▲２▼は、基板構造５上にリッド１０が設けられていない場合における出力ポートＢ及びＤからのＰＤＬ（ｄＢ）を示し、図７に示される曲線▲３▼及び▲４▼は、リッド１０が基板構造５に接着剤によって接合された場合における出力ポートＢ及びＤからのＰＤＬ（ｄＢ）を示している。また、図８に示される曲線▲５▼及び▲６▼は、基板構造５上にリッド１０が設けられていない場合における出力ポートＢ及びＤからのＰＤＬ（ｄＢ）を示し、図８に示される曲線▲７▼及び▲８▼は、リッド１０が基板構造５に加熱圧着によって接合された場合における出力ポートＢ及びＤからのＰＤＬ（ｄＢ）を示している。
【００５６】
図７の曲線▲１▼及び▲２▼に示すようにリッド１０が設けられていない場合には、入力ポートＡに対する出力ポートＢ及び出力ポートＤのＰＤＬ（ｄＢ）が０．１〜０．２ｄＢの範囲にあったが、曲線▲３▼及び▲４▼に示すようにリッド１０が基板構造５に接着剤によって接合されることにより、入力ポートＡに対する出力ポートＢ及び出力ポートＤのＰＤＬ（ｄＢ）が大きくなっている。この図７に対して図８の▲５▼及び▲６▼に示されるようにリッド１０が設けられていない場合に入力ポートＡに対する出力ポートＢ及び出力ポートＤのＰＤＬ（ｄＢ）が０．１〜０．２ｄＢの範囲にあり、図８の▲７▼及び▲８▼に示されるようにリッド１０が基板構造５に加熱圧着によって接合されてもやはり入力ポートＡに対する出力ポートＢ及び出力ポートＤのＰＤＬ（ｄＢ）が０．１〜０．２ｄＢの範囲に維持される。
【００５７】
図７及び図８の比較から明らかなように、リッド１０が基板構造５に加熱圧着によって接合される構造であれば、光導波回路中を伝播する光ビームの偏波依存性損失が小さいことが判明する。
【００５８】
【発明の効果】
以上のように、この発明によれば、偏波依存性損失を抑制した光導波回路部品及びその製造方法が提供される。
【図面の簡単な説明】
【図１】この発明の一実施の形態に係る光導波回路部品としての光方向性結合器を概略的に示す斜視図である。
【図２】図１に示す光方向性結合器を概略的に示す平面図である。
【図３】（ａ）及び（ｂ）は、図１に示す光方向性結合器の製造工程の一実施例を概略的に示す断面図である。
【図４】図３に示す工程とは異なる工程で作られた光方向性結合器を概略的に示す断面図である。
【図５】図３に示す工程とは異なる工程で作られた光方向性結合器を概略的に示す断面図である。
【図６】図３に示す工程とは異なる工程で作られた光方向性結合器を概略的に示す断面図である。
【図７】従来の光方向性結合器における分配特性を示すグラフである。
【図８】図１に示される光方向性結合器における分配特性を示すグラフである。
【符号の説明】
２．．．光方向性結合器
４．．．基板
６−１，６−２．．．コア
８．．．クラッド層
１０．．．リッド
１２、１４．．．コネクタ
１６−１、１６−２．．．光ファイバ
１８−１、１８−２．．．光ファイバ
２０．．．Ｖ溝基板
２２．．．カバー
【図１】
2004295019.tif 000003
【図２】
2004295019.tif 000004
【図３】
2004295019.tif 000005
【図４】
2004295019.tif 000006
【図５】
2004295019.tif 000007
【図６】
2004295019.tif 000008
【図７】
2004295019.tif 000009
【図８】
2004295019.tif 000010